Brevet FR2096945A1 — publié le 19720303

La présente invention est relative aux fourrures et, plus particulièrement, à un procédé de percalinage des fourrures'par encollage. - Le percalinage d'une fourrure consiste à coller sur sa face 5 chair une toile ou percale de renforcement. Les procédés de percaina- ges connus sont effectués à une température relativement élevée, .ce qui détériore la fourrure traitée,, et" en utilisant des produits d' encollage solubles dans les détachants usuels, ce nui interdit le nettoyage après usage d'une fourrure ainsi percâlinée. 10 L'invention remédie à ces inconvénients grâce à un procédé de percalinage d'une fourrure par■encollage, caractérisé en ce que 1' agent d'encollage est un latex,de préférence à olus de 60$ de matières solides. . ,.n. , , * Avantageusement on utilise de 40 à 60 grammes environ ae latex naturel prévulcanisé par m2 de fourrure. 15 D'une manière surprenante, il s'est révélé qu'on obtient un encollage excellent, donnant donc une résistance au déchirement remarquable, en opérant à température ambiante, grâce à l'agent d'encollage indiqué. La fourrure n'est donc plus détériorée par un traitement à chaud. Sn outre le latex résiste aux solvants de nettoyage 20 usuel. On décrira ci-dessous le procédé de l'invention d'une manière plus détaillée. On peut percaliner toutes les sortes de fourrures par le procédé de l'invention. Bien entendu, il est recommandé d'adapter la 25 toile ou percale de renforcement au type de fourrure traité à la manière classique. On encolle de préférence à la fois la face chair de la fourrure et l'une des faces de la percale par atomisation.. On peut immédiatement après cette application mettre les deux 30 surfaces en contact à l'aide d'un rouleau presseur. Le temps d'application du rouleau peut varier dans de larges limites. On a obtenu de bons résultats nvec des temps allant de 6 à 20 secondes environ. Co.":r.e on l'a dit, on effectue le procédé à. température ambiante, par exemple entre 20 et 25°C environ. 35 On peut additionner le latex d'oxyde de zinc (1 à 5 fo) et d'un, agent anti-oxydant (0,1 à 1 %). Bien que le procédé soit mis en oeuvre de préférence sur la four rure déjà clouée ,celle-ci -oeut être de nouveau mouillée et reclouée, après réparation. 70 26609 2 2096945 les exemples suivants illustrent l'invention. Exemple 1 On applique sur une fourrure en morceaux de "rat, assemblée par de nombreuses coutures^une percale ayant les caractéristiques suivantes : 5 coton fil en chaîne 24 fil en trame 1 5 grosseur fil en chaîne 56 grosseur fil en trame 74 poids au mètre linéaire sur 85 cm de large 54/55 g 10 à l'aide d'un, latex naturel à 62 $ de matières solides et contenant 0,5 l)'o d'un agent anti oxydant et 3 d'oxyde de zinc dans un d'eau ammoniaquée. On applique 45 g de latex par m2 de fourrure et de percale. Après passage de l'ensemble encollé sous un rouleau presseur 15 pendant 10 secondes, on laisse sécher pendant 2 H. On obtient "une fourrure très résistante et qui résiste au trichloré-thylène, à l'alcool et à l'essence. Exemples 2 à 4 On reprend l'exemple.1 en remplaçant la fourrure en morceaux de rat par 20 respectivement des fourrures en pattes d'astrakan, morceaux de vison,pattes de chevrette. On obtient des résultats comparables. Exemple 5 On applique sur des nappes de fourrure de peaux de chevrette,. assemblées en peauyune percale ayant les caractéristiques suivantes : 25 coton fil en chaîne 24 fil en trame 18 grosseur fil en chaîne 56 grosseur fil en trame 74 poids au mètre linéaire sur 65 cm de large 50 g 30 à l'aide d'un latex à 65 % de matières solides, comme à l'exemple 1 On obtient une fourrure résistant bien au déchirement et aux solvants. Exemples 6 et 7 On applique sur deux fourrures de type allongé, en Vison et en 35 Castor^ une percaline ETansouk ayant les caractéristiques suivantes: fil en chaîne 30 fil en trame 34 70 26609 3 20.96945 grosseur fil en chaîne 1 20 grosseur fil en trame 120 poids au .mètre linéaire sur £""• cm 6e large «18 g On encolle respectivement les faces chair des fourrures et 1* 5 une des faces ce la percale à raison ce 50 =r par œ2 par atoini-sation. fVf: "r.o^cjç fz--t v* il Sel"1! T ï* 0 S 3 0IIP "r,-0n{isin"b 1 2 36CCi1Ct0S. On laisse sécher pendant Cn obtient ces fourrures satisfaisantes d'une grande souplesse 10 et léfrèrete. 70 26609 4 2096945 R g vend i c at i on s 1 - Procédé de percalinage d'une fourrure par encollage caractérisé en ce qiie l'agent d'encollage est un latex. 2 - Procédé suivant la revendication 1, caractérisé en ce qu' 5 en applique de 40 à 60 grararr.es de latex par m2 de fourrure. 3 - Procédé suivant la revendication 1, caractérisé en ce que le latex est du latex naturel. à - Procédé suivant la revendication 3, caractérisé en ce que la teneur en matières solides du latex est d'au moins 60 10 5 - Procédé suivant la revendication 3 ou 4, caractérisé en ce que le sérum du latex est de l'eau ammoniaquee. 6 - Procédé suivant l'une quelconque des revendications 3 à 5, caractérisé en ce que le latex est prévuleanisé. 7 - Une fourrure percalinée par un procédé suivant l'une quel-15 conque des revendications précédentes. 8 - Une fourrure percalinée caractérisée en ce qu'elle comprend comme agent d'encollage entre son côté chair et la percale du latex naturel. COPY